(57)【要約】本発明は、中心軸と、半径方向内側領域と、半径方向外側領域とを含むワークピースを再成形するための方法に関し、前記ワークピースの半径方向内側領域は、軸方向成形部分の形成を伴う軸方向の延伸動作によって、パンチおよびダイによって再成形される。延伸動作による再成形プロセスの間に、ワークピース、ダイおよびパンチを中心軸の周りに回転させるための設備、ならびに回転するワークピースの延伸動作による再成形の間に、前記ワークピースの半径方向内側領域の方向への材料の流れを生じさせるかまたは支援するために、前記ワークピースの半径方向外側領域に少なくとも１つの成形ローラの作用を受けさせるための設備が提供される。本発明はさらに、ワークピースを再成形するためのデバイスに関する。【選択図】図１
2015514588.tif 000002
【特許請求の範囲】
【請求項１】
中心軸と、半径方向内側領域と、半径方向外側領域とを含むワークピースを再成形するための方法であって、前記ワークピースの前記半径方向内側領域は、軸方向成形部分が形成されるように軸方向にもたらされる延伸プロセスによって、パンチおよびダイによって再成形され、
前記延伸プロセスによる前記再成形プロセスの間、前記ワークピースは自身の中心軸の周りを回転するようにされ、
前記延伸プロセスによる前記再成形の間、前記ワークピースの前記半径方向内側領域の方向に材料の流れがもたらされるように、前記ワークピースの前記半径方向外側領域は、回転中に少なくとも１つの成形ローラの作用を受ける、方法。
【請求項２】
前記成形ローラは、前記ワークピースの前記半径方向内側領域の方向に進められる、
請求項１に記載の方法。
【請求項３】
前記ワークピースの前記半径方向外側領域は、外向きの方向に向けられた前記材料の流れを制限するために周辺が支持される、
請求項１に記載の方法。
【請求項４】
前記ワークピースの前記半径方向外側領域は、少なくとも１つの抑制ローラによって抑制される、
請求項１に記載の方法。
【請求項５】
前記ワークピースの前記半径方向外側領域は、前記ダイの加圧表面において再成形される、
請求項１に記載の方法。
【請求項６】
前記延伸プロセスの間に、前記ワークピースの前記半径方向内側領域は、平滑化リングによって引っ張り成形される、
請求項１に記載の方法。
【請求項７】
前記成形ローラによって前記ワークピースを再成形する手順の間に、前記ワークピースの前記半径方向外側領域に定められた構造が形成される、
請求項１に記載の方法。
【請求項８】
前記パンチは脈動する態様で前記ダイに挿入される、
請求項１に記載の方法。
【請求項９】
前記成形ローラは付加する態様で前記パンチに対して進められる、
請求項１に記載の方法。
【請求項１０】
前記延伸プロセスが完了すると、前記ワークピースが前記ダイと前記パンチとの間の所定の位置に固定された状態で、特にスピニング、フロー成形、引っ張りフロー成形、分割および／またはプロファイリングによって、さらなる再成形ステップが行われる、
請求項１に記載の方法。
【請求項１１】
特に請求項１に記載の方法を実行するための、ワークピースを再成形するためのデバイスであって、延伸プロセスによって前記ワークピースの半径方向内側領域を再成形するためのダイおよびパンチを含み、
前記ダイおよび前記パンチは回転のために装着され、
前記ワークピースの前記半径方向内側領域の方向に材料が流され得るように、延伸によって前記ワークピースを再成形する前記プロセスの間に前記ワークピースの半径方向外側領域が成形ローラの作用を受け得るように、少なくとも１つの成形ローラが配される、デバイス。
【請求項１２】
前記ダイは、前記成形ローラに対するスピニングチャックを形成し、かつ環状の加圧表面を有する、
請求項１１に記載のデバイス。
【請求項１３】
前記ワークピースの前記半径方向外側領域に定められた表面構造を成形するために、前記ダイは適切に定められた表面構造を有する加圧表面を含む、
請求項１１に記載のデバイス。
【請求項１４】
前記ワークピースの前記半径方向内側領域に定められた輪郭を形成する目的のために、前記ダイおよび／または前記パンチには、適切に定められた輪郭、特に多角形の輪郭および／またはプロファイリングが設けられる、
請求項１１に記載のデバイス。
【請求項１５】
１つまたはそれ以上の部品を含む支持リングが提供され、前記支持リングは、前記ワークピースの外部周辺に対して材料の流れを制限するためのストップ面を外向きに提供し、ならびに／または、前記ワークピースをセンタリングする働きおよび／もしくは前記ワークピースにトルクを加える働きをする、
請求項１１に記載のデバイス。
【請求項１６】
前記ダイは、前記延伸動作の間に前記ワークピースの前記半径方向内側領域を引っ張り成形するための平滑化リングを含む、
請求項１１に記載のデバイス。
【請求項１７】
前記ダイおよび前記パンチの両方が回転のために駆動され得る、
請求項１１に記載のデバイス。
【発明の詳細な説明】
【技術分野】
【０００１】
本発明は、請求項１および請求項１１の包括項に従う、ワークピースを再成形するための方法およびデバイスに関する。
【０００２】
再成形されるワークピースは中心軸と、半径方向内側領域と、半径方向外側領域とを含む。この方法において、ワークピースの半径方向内側領域は、パンチおよびダイによって軸方向に延伸することによって再成形される。これは軸方向に成形された部分を形成する。
【０００３】
このデバイスは、延伸によってワークピースの半径方向内側領域を再成形するためのダイおよびパンチを含む。
【背景技術】
【０００４】
いわゆる延伸または深絞りプロセスによって説明される再成形方法およびデバイスによって、多くの形状を製造できる。通常その結果として、ワークピースの直径が減少する。再成形の際に起こる応力、特に半径方向の引っ張り応力および接線方向の圧縮応力の結果として、材料の流れが特に複雑になる。
【０００５】
延伸または深絞りによって製造される形状は通常、半径方向フランジ部分および軸方向成形部分を含む。本明細書において、特に軸方向成形部分とは、半径方向フランジ部分の面から遠ざかるように突出するワークピースの部分として理解される。
【０００６】
半径方向フランジ部分と軸方向成形部分との間の端縁または移行部は、深絞りによって再成形が行われるときの弱点であることが公知である。この領域においてはしばしば材料の脆弱化が起こり、最悪の場合には材料が引き裂けてしまう。たとえば、ワークピースを加熱すること、移行領域において比較的大きい曲げ半径を用いること、および／または延伸プロセスをいくつかの段階に分けて行うことなどによって、再成形プロセスにおける材料の過度の脆弱化が避けられることが公知である。
【０００７】
たとえばボウルは、延伸または深絞りによって製造されてもよい。深絞りによる成形は、高い軸方向加圧力を必要とする。
【０００８】
延伸または深絞りのさらなる適用分野は、中心ハブを有する歯車装置構成要素の製造である。この方法は、たとえばベルト滑車またはディスクキャリヤの製造などに用いられる。これは、最初にハブを含む予備形状を製造し、次いでその予備形状をフロー成形機またはスピニング機においてさらに成形することを伴う。ワークピースの深絞りによるディスクキャリヤの製造は、たとえば特許文献１に記載されている。
【０００９】
開始ワークピースとしての円形ブランクシートにハブを作製するための代替的方法においては、ワークピースの外側領域が圧力ローラによって再成形され、そこから得られる材料が成形されて、ワークピースを貫通するツーリングピンの周りの円筒形の突起にされる。たとえば特許文献２は、ハブを有する歯車装置構成要素の製造のためのこの方法を記載している。
【００１０】
特許文献３は、ワークピースの周辺領域に作用するように適合された切断端縁を有するローラによってハブを成形するための方法を記載している。周辺領域から分離された材料は、ローラの封入チャンバ内で成形されてハブにされる。
【００１１】
圧力または分割によるハブ製造には、壁の厚さおよびハブの設計に関する制限がある。
【先行技術文献】
【特許文献】
【００１２】
【特許文献１】独国特許出願公開第４３  ２７  ７４６（Ａ１）号
【特許文献２】独国特許発明第４４  ００  ２５７（Ｃ１）号
【特許文献３】欧州特許出願公開第０  ９９７  ２１０（Ａ２）号
【発明の概要】
【課題を解決するための手段】
【００１３】
本発明の目的は、特に経済的かつ効率的なやり方での再成形を可能にする、ワークピースを再成形するためのデバイスおよび方法を提供することである。
【００１４】
本発明に従うと、この目的は、請求項１に開示される特徴を示す方法と、請求項１１に開示される特徴を示すデバイスとによって達成される。好ましい実施形態は、適切な従属請求項に記載される。
【００１５】
本発明の方法は、延伸によるワークピースの再成形の間に、ワークピースが自身の中心軸の周りを回転し、かつワークピースが回転する際に、その半径方向外側領域は、ワークピースの半径方向内側領域の方向に材料の流れが誘導または支援されるように少なくとも１つの成形ローラの作用を受けることを特徴とする。
【００１６】
本発明に従うと、このデバイスは、回転のためにダイおよびパンチが装着され、かつワークピースが延伸によって再成形されている間にワークピースの半径方向外側領域に作用するように適合された成形ローラが設けられ、その作用によってワークピースの半径方向内側領域の方向に材料の流れがもたらされるように設計される。
【００１７】
本発明の基本的な考えは、延伸プロセスの際に、成形ローラによって半径方向外側領域から半径方向内側領域への材料の移動をもたらすか、または支援することである。再成形またはワークピースの半径方向外側領域に対する成形ローラの作用は、半径方向内向きに動く材料の意図的な流れが生じ得るように、すなわち材料が内方に動くことを強制されるようなやり方で行われてもよい。
【００１８】
再成形ローラによって生成される材料の流れは、延伸プロセスの材料の流れを支援する。ワークピースの、延伸によって再成形される半径方向内側領域と半径方向外側領域との間の端縁における材料の脆弱化が、実質的に低減される。よってこの方法およびデバイスは、まさにこの移行点に重い負荷がかかるたとえばハブ、滑車、ディスクキャリヤ、またはねじれ振動ダンパなどの歯車装置構成要素の製造に特に好適である。加えて、材料の脆弱化なしに、前記移行点または端縁においてもっと小さい半径を成形することが可能である。さらに、その後材料が内向きに動くことによって、パンチとダイとの間に必要な加圧力を減らすことが可能になる。さらに、再成形ローラの作用は、半径方向外側領域の張力低減に寄与し得るために、波形成の低減にも寄与し得る。
【００１９】
本発明の方法のさらなる利点は、再成形ローラによる周辺領域の再成形が、材料の高度の冷間硬化によってもたらされ得ることである。これは特に弾性の構成要素の経済的な製造に通じる。
【００２０】
加えて、延伸による半径方向内側領域の再成形によって非常に自由な設計が可能となり、この場合には輪郭が必ずしも回転対称を示さなくてもよく、たとえば多角形の輪郭または波形などが成形され得る。材料の流れが改善されることによって、複雑な形のワークピースを製造することが可能になる。
【００２１】
再成形されるワークピースは、特に平坦な材料、特にシート金属板からなっていてもよく、その一次寸法は中心軸に対して直角または半径方向である。たとえば、ワークピースは円形のブランクであってもよい。未処理のワークピースは、好ましくは中心軸に関して少なくとも実質的に回転対称である。
【００２２】
ワークピースを延伸するプロセスは、好ましくはパンチとダイとの間の延伸間隙において行われる。このためにダイは中央自由空間または取入れチャンバを有し、その中に、延伸によってワークピースを再成形するためにパンチが入れられる。ダイの取入れチャンバの中にパンチを同軸に入れることによって、再成形が行われる。
【００２３】
本発明に従うと、ワークピースは少なくとも特定の処理時間の間、パンチおよびダイによる延伸プロセスの作用と、成形ローラによる作用とを同時に受ける。よってこのデバイスは、ダイおよびパンチ、ならびに成形ローラによるワークピースの同時処理を提供するように構成される。
【００２４】
ワークピースを延伸するプロセスは、軸方向成形部分と呼ばれる、ワークピースまたは半径方向外側領域の面から突出する部分を生じる。軸方向成形部分は、たとえばリング形状の壁、特にワークピースの中心軸の周りに延在する円筒形または円錐形の壁などを含んでもよい。軸方向成形部分の生成によって、ワークピースの半径方向周辺部にフランジ部分と呼ばれる半径方向外側領域が形成される。
【００２５】
成形ローラは、特に圧力ローラまたはスピニングローラであってもよい。ワークピースに対する作用が半径方向外側領域の厚さを低減させ、このやり方で移動させられた材料は内方に強制される。再成形はワークピースを回転しながら行われる。さらに、材料を厚くするか、またはアプセット加工するためのプロファイリングローラが用いられてもよく、このローラは好ましくは半径方向に進行する。
【００２６】
基本的に、材料が半径方向内向きに移動するよう強制するためには、成形ローラによって軸方向の圧力を生成するだけで十分であってもよい。しかし、もし成形ローラが半径方向の動きによってワークピースのフランジ部分を成形すれば、材料のより効果的な再分配が達成される。
【００２７】
特に、成形ローラをワークピースの半径方向内側領域の方向または軸方向成形部分の方向に進めることによって、内向き方向の効果的な材料の流れを達成できる。このために、成形ローラは最初にワークピースの周辺領域に軸方向に置かれ、次いで半径方向に内向きに動かされる。材料が内向きに移動した結果として、作用を受けた領域における半径方向外側領域の軸方向の範囲、すなわち厚さが減少する。
【００２８】
材料の外向きの流れを制限するために、ワークピースの半径方向外側領域は、好ましくはその外周側に沿って支持される。支持は好ましくは、材料の外向きの移動を制限するたとえばリングなどのアバットメントによって提供される。アバットメントは、好ましくはワークピースの周辺領域に対するストップを提供する。こうして、材料に成形ローラの作用が与えられると、その材料はほぼ内向きにしか動けず、その結果として、パンチとダイとの間の延伸間隙の方向に、またはフランジ部分と軸方向成形部分との間の移行境界の方向に効果的な材料の流れが起こる。
【００２９】
ワークピースの半径方向外側領域における材料のあらゆる隆起をできる限り防ぐために、ワークピースの半径方向外側領域は好ましくは抑制ローラによって押し下げられる。抑制ローラはワークピースの周辺領域に対して置かれ、軸方向のあらゆる隆起を妨げるようにワークピースを軸方向に加圧する。抑制ローラは成形ローラとは異なり、好ましくはワークピースの再成形に積極的な役割を有さない。
【００３０】
特に経済的な方法は、ダイの加圧表面においてワークピースの半径方向外側領域を再成形するステップを含む。よってダイは、ワークピースを延伸するための再成形ツール、および成形ローラによる再成形のための延伸チャックとして同時に機能する。このやり方で、ワークピースはダイにおいて延伸または深絞りによって再成形されると同時に、圧力圧延またはスピニングによって再成形され得る。
【００３１】
ワークピースの半径方向内側領域を延伸することによって、たとえばボウルまたはスリーブなどの形の輪郭が成形されてもよい。スリーブ形状の輪郭を成形するために、最初にワークピースに中心開口部が形成されるか、または中心開口部を有する原材料ワークピースが用いられる。パンチおよびダイによる延伸によって、中心開口部が広げられてもよい。延伸プロセスは、延伸ツールによって材料が中心から強制されてより大きな直径を呈するようにして、再成形の間に開口の拡張を可能にする。
【００３２】
本発明の方法の好ましい実施形態において、ワークピースの中央領域は、延伸プロセスの間に平滑化リングによって引っ張り成形される。このやり方で、延伸の際に軸方向部分の壁の厚さを効率的に低減でき、かつ材料の硬化を改善できる。少なくとも１個の成形ローラが、平滑化および／または再成形に必要な材料を延伸間隙に向けて供給する。
【００３３】
成形ローラによってワークピースを再成形するとき、ワークピースの半径方向外側領域には定められた構造が形成されることが好ましい。ダイの加圧表面は、好ましくはこの目的のために対応する定められた構造を含み、その中で材料が成形ローラによって成形される。「定められた構造（defined structure，definierte Struktur（英、独訳））」は、特にレッジ、ノッチ、溝、フルート、または歯車の歯と理解されるべきである。このやり方で、延伸が行われる際に、ワークピースの周辺領域が特に効果的な態様で成形される。この方法によって、ワークピースのフランジ部分に、たとえば半径方向に向けられた軸方向の補強などが形成され得る。
【００３４】
パンチを脈動する態様で母型に入れることによって、ワークピースの再成形の信頼性をさらに改善できる。材料の歪みを軽減するために、特に非常に短い時間系列において、各前進ストロークの後に短い逆行ストロークが続くことが好ましい。加圧プロセスの際に成形ローラの連続的な動きとパンチの脈動する動きとを組み合わせることによって、特に外側フランジと軸方向成形部分との間の移行端縁において、特に効率的な材料の硬化および成形がもたらされる。さらに、それはパンチによって歯車の歯を軸方向に形成するために必要な力を低減させる。
【００３５】
加えて、漸進的延伸または深絞りによって、ワークピースにおけるクラック発生の危険性が低減される。
【００３６】
この方法のさらに好ましい実施形態においては、ワークピースが最初にパンチによって予備延伸され、最初は静止しており、すなわち回転せず、その後にワークピースの回転および成形ローラの作用が続き、延伸プロセスが継続されるための設備が提供される。成形ローラの作用なしに予備延伸することによって、ワークピースの信頼性の高いセンタリングと、サイクル時間およびそれぞれの再成形時間の低減とが可能になる。
【００３７】
好ましい実施形態において、ワークピースの再成形は、少なくとも大部分が直径を保持しながら、すなわち本質的に直径を低減させることなく行われる。このために、ワークピースの半径方向外側領域はこの目的のためにダイに適切に固定されてもよい。
【００３８】
成形ローラは、付加する（interpolating，interpolierende（英、独訳））態様でパンチに対して進められることが好ましい。
【００３９】
延伸のプロセスが達成されると、ワークピースがダイとパンチとの間の所定の位置に固定されている間に、特に圧力圧延、スピニング、平滑化、分割、および／またはプロファイリングによって、ワークピースを後成形するために、好ましくはさらなる再成形ステップが用いられる。たとえば、デバイス上で、延伸領域が少なくとも１つの成形ローラによってさらに成形されてもよい。加えて、延伸された領域は少なくとも１つのフロースピナ（flow spinner，Drueckwalze（英、独訳））によってさらに成形されてもよく、壁の厚さが少なくとも部分的に低減されてもよい。同時に、移動させられた材料が外部の歯車の歯を形成してもよい。
【００４０】
このやり方で、好ましくは、ワークピースがダイとパンチとの間に固定されたままで、１つの同じ機械の上で複数の再成形ステップが行われる。代替的に、またはワークピースをダイとパンチとの間に固定することに加えて、必要であれば他の支持設備が提供されてもよい。
【００４１】
このデバイスに関して、ダイは成形ローラに対するチャックの働きをし、かつリング形状の加圧表面を有することが好ましい。この場合の加圧表面は、ワークピースの中心軸に対して直角に延在するか、または回転軸に対してそれぞれ垂直に延在する。成形ローラは、ワークピースが加圧表面上にあるときにワークピースの周辺領域に作用するか、またはそれを再成形してもよい。
【００４２】
ワークピースの半径方向外側領域に定められた表面構造を成形するために、好ましくはダイは適切な定められた構造を有する加圧表面を含む。構築された加圧表面は、たとえばレッジ、ノッチ、溝、フルート、および歯車の歯などを含んでもよい。
【００４３】
さらに、ダイおよび／またはパンチは、ワークピースの半径方向内側領域に定められた輪郭を成形するために、対応する定められた輪郭、特に多角形の輪郭および／またはプロファイルを有してもよい。たとえば、ダイの取入れチャンバは、その輪郭を成形すべき軸方向成形部分の範囲におけるワークピースの外側輪郭に対応する、定められた内側輪郭を含んでもよい。軸方向成形部分の範囲におけるワークピースに対して定められた内側輪郭を成形するために、ダイは適切な外側輪郭を含んでもよい。特に、本発明のデバイスは、回転対称を有する形状およびこの回転対称を有さない形状の両方の製造に対して構成され得る。たとえば、多角形または波形の軸方向成形部分が製造され得る。
【００４４】
延伸プロセスの間に、延伸された領域に内側および／または外側形状、好ましくはスプラインが成形されてもよい。加えて、この方法の間に、好ましくは底部のハブもしくはボウル領域、および／またはフランジの領域の外側および／または内側に、ヒルトカップリングが成形またはエンボス加工されてもよい。
【００４５】
成形ローラに効果的な内向きの材料の流れを生じさせるために、好ましくは特に一体型のアバットメントリングが供給され、このアバットメントリングは、外向きの材料の流れを制限するためのストップ面を提供し、ならびに／または、ワークピースをセンタリングする働きおよび／もしくはワークピースにトルクを伝達する働きをする。加えて、アバットメントリングはいくつかの部品を含んでもよく、個々の部品すなわち部分は、好ましくは半径方向に駆動されてもよい。
【００４６】
ダイは、好ましくは延伸のときにワークピースの内側領域を引っ張り成形するための平滑化リングまたは引っ張り成形リングを含む。平滑化リングは、ワークピースの軸方向部分が延伸されている間に材料を薄くすることができる。
【００４７】
本発明に従うと、ダイおよびパンチの両方が回転のために駆動されることが好ましい。好ましくは、ダイおよびパンチの回転速度を同期させる同期デバイスが提供される。ダイおよびパンチの回転力によって、特に正確な再成形が達成される。
【００４８】
デバイス内で、またはプロセス中に、延伸プロセスおよびその後の構成要素の除去を容易にする分離剤、特に潤滑剤が用いられることが好ましい。加えて、プロセスの間のより良好な熱除去に役立つエマルションが分離剤として用いられてもよい。
【００４９】
しわの発生を防ぐために、延伸プロセスの間に材料を保持するための延伸リングが用いられてもよい。加えて、しわの発生を防ぐために、追加のローラがバックストップとして用いられてもよい。
【００５０】
このデバイスには、好ましくはエゼクタならびに／または自動装填およびアンローディング手段が備えられてもよい。
【００５１】
パンチおよび／または成形ローラの位置決めは、好ましくは経路制御アクスルまたは力制御アクスルによってもたらされてもよく、特に付加経路制御アクスルまたは力制御アクスルによってもたらされてもよい。
【００５２】
本発明の方法を用いると、延伸される領域とは反対に延在し得る第２の軸方向に延在するハブ形領域を成形することがさらに可能である。第２のハブの成形は、たとえばスピニングもしくは分割によって、および／またはチャンバのある成形ローラによって達成されてもよい。単一のセットアップにおいて第３のハブを成形するために摺動スリーブツールを用いることも可能である。
【００５３】
この方法は、ソース材料とほぼ同じ壁の厚さを有するハブを成形することを可能にする。
【００５４】
添付の図面に示される好ましい実施形態を参照しながら、本発明を以下にさらに説明する。
【図面の簡単な説明】
【００５５】
【図１】再成形デバイスおよび再成形方法の第１の実施形態を示す図である。
【図２】再成形デバイスおよび再成形方法のさらなる実施形態を示す図である。
【図３】再成形デバイスおよび再成形方法のさらなる実施形態を示す図である。
【図４】再成形デバイスおよび再成形方法のさらなる実施形態を示す図である。
【図５】再成形デバイスおよび再成形方法のさらなる実施形態を示す図である。
【図６】再成形デバイスおよび再成形方法のさらなる実施形態を示す図である。
【図７】再成形デバイスおよび再成形方法のさらなる実施形態を示す図である。
【図８】再成形デバイスおよび再成形方法のさらなる実施形態を示す図である。
【図９】再成形デバイスおよび再成形方法のさらなる実施形態を示す図である。
【図１０】再成形デバイスおよび再成形方法のさらなる実施形態を示す図である。
【図１１】再成形デバイスおよび再成形方法のさらなる実施形態を示す図である。
【図１２】再成形デバイスおよび再成形方法のさらなる実施形態を示す図である。
【図１３】再成形デバイスおよび再成形方法のさらなる実施形態を示す図である。
【図１４】再成形デバイスおよび再成形方法のさらなる実施形態を示す図である。
【図１５】再成形デバイスおよび再成形方法のさらなる実施形態を示す図である。
【図１６】再成形デバイスおよび再成形方法のさらなる実施形態を示す図である。
【図１７】再成形デバイスおよび再成形方法のさらなる実施形態を示す図である。
【図１８】再成形デバイスおよび再成形方法のさらなる実施形態を示す図である。
【図１９】再成形デバイスおよび再成形方法のさらなる実施形態を示す図である。
【図２０】再成形デバイスおよび再成形方法のさらなる実施形態を示す図である。
【図２１】再成形デバイスおよび再成形方法のさらなる実施形態を示す図である。
【図２２】複雑な構成要素の製造のための再成形ステップを示す図である。
【図２３】再成形デバイスおよび再成形方法のさらなる実施形態を示す図である。
【図２４】再成形デバイスおよび再成形方法のさらなる実施形態を示す図である。
【図２５】再成形デバイスおよび再成形方法のさらなる実施形態を示す図である。
【図２６】ハブをアプセット加工するための再成形ステップを示す図である。
【図２７】本発明の再成形プロセスおよび本発明の再成形デバイスによって製造され得る、多様な構成要素および中間形状を示す図である。
【発明を実施するための形態】
【００５６】
すべての図面において、同一または同等の構成要素は同じ参照番号で示される。図面を参照して明らかにされる本発明の局面は、基本的に互いに自由に組み合わされてもよく、相互排他的な選択肢として理解されるべきではない。
【００５７】
図１および図２は、本発明の方法および本発明のデバイス１０の基本的な局面を示しており、その局面は、たとえば円形のシート金属ブランクまたは予備成形されたブランクなど、好ましくは実質的に回転対称のワークピース１００からボウルまたはハブを非切断成形する（non-cutting shaping，spanlosen Anformung（英、独訳））実施例として示されている。
【００５８】
ワークピース１００を再成形するためのデバイス１０は、ほぼ中央に取入れ開口部２２を有するダイ２０を含み、この中にパンチ３０を軸方向に直線的に入れることができる。ダイ２０およびパンチ３０は、それらの間に延伸間隙が形成されるように互いに対して調整されており、パンチ３０がダイ２０に入れられるときに、ワークピース１００の内側領域１０２がその延伸間隙の中に引き込まれる。
【００５９】
ダイ２０およびパンチ３０は装着されて、機械床（図示せず）上の回転軸１２の周りを回転するために駆動され得る。ワークピース１００はダイ２０の上に位置決めされてもよく、同様にその周りを回転させられてもよい。加えてワークピース１００はダイ２０上でセンタリングされてもよく、再成形の間はダイ２０およびパンチ３０によって所定の位置に保持される。特に効果的な再成形を達成するために、パンチ３０は、ダイ２０の回転に加えて回転または回転角が同期する態様で駆動されてもよい。
【００６０】
さらに、デバイス１０は、ワークピース１００の内側領域１０２がパンチ３０およびダイ２０によって再成形されている間に、ワークピース１００の実質的に半径方向に延在する外側領域１０４において軸方向および／または半径方向に進行されるように調整された１つまたはそれ以上の成形ローラ４０を含む。この少なくとも１つの成形ローラ４０は、回転軸４２の周りを回転するために装着され、この軸は好ましくは回転軸１２に対して垂直であるか、または角度を付けられている。ダイ２０は加圧表面２４を含み、この加圧表面２４も回転軸１２に対して実質的に直角に延在し、かつシャフト１４上に装着される。
【００６１】
ワークピース１００を再成形するために、ワークピース１００はダイ２０上に置かれる。ワークピース１００がダイ２０とパンチ３０との間にクランプされるように、パンチ３０はダイ２０の方向に、回転軸１２に沿う軸方向または回転軸１２と同軸に駆動される。ダイ２０およびパンチ３０は回転軸１２の周りを回転し、同時に回転軸１２はワークピースの中心軸１１２を形成する。ワークピース１００もダイ２０によって回転させられる。
【００６２】
パンチ３０をさらに軸方向に進めるとき、パンチ３０はダイ２０の自由空間または取入れ開口部２２に入り、ダイ２０とパンチ３０との間に形成された延伸間隙の中にワークピース１００を引き込むことによって、軸方向成形部分１０６および半径方向フランジ部分１０８を生成する。パンチ３０およびダイ２０は、互いに対して中心的または同軸の態様で配されて動かされる。延伸するパンチ３０は、ワークピース１００に圧力および／または延伸張力を加える。
【００６３】
ワークピース１００が延伸されるのと同時に、成形ローラ４０がワークピース１００の半径方向外側領域１０４の方に動かされ、この成形ローラは、半径方向外側領域１０４から半径方向内側領域１０２の方向への材料の流れを積極的に生じさせる。成形される領域において、材料が成形ローラ４０によって半径方向および／または軸方向に動かされ、その領域１０４の軸方向の厚さが低減される。成形ローラ４０は材料を特に半径方向内向きに移動させて、それを延伸間隙に導く。このために、図１．ｂおよび図１．ｃならびに図２．ｂおよび図２．ｃにみられるとおり、成形ローラ４０は好ましくは半径方向内向きに駆動される。
【００６４】
成形ローラ４０、特に圧力ローラまたはフロースピナを用いて、成形されるワークピース１００に圧力歪みおよび／または延伸歪みが加えられる。この歪みまたはこれらの歪みは、パンチ３０の再成形プロセスの間の材料の流れを支援する。
【００６５】
よってワークピース１００は、深絞り法と軸方向および／または半径方向のフロースピニング法との組み合わせによって再成形される。
【００６６】
図１は、一例として、ボウル形状の内側領域の形の軸方向成形部分１０６を有する構成要素を形成するために、円形のシート金属ブランクの形のワークピース１００を再成形するための、本発明の方法および本発明のデバイスの構成要素を示す。パンチ３０は、好ましくは円筒形の外表面３２を有する実質的に円筒形の形状を有する。
【００６７】
図２は、中心開口部１１０を有する実質的に円形のシート金属ブランクの形のワークピース１００の再成形を参照して、本発明の方法の実施形態を示しており、このワークピースは、スリーブ形状の内側領域の形の軸方向成形部分１０６を有する構成要素に成形される。この場合のパンチ３０は、ワークピース１００を広げるためのほぼ円錐形の部分３４と、ワークピース１００に挿入してセンタリングを行うために用いられる挿入部分３５とを含む。挿入部分３５は、最初にワークピース１００の中心開口部１１０に導入される。その後、パンチ３０は取入れ開口部２２に入り、ワークピース１００はダイ２０とパンチ３０との間の延伸間隙の中に引き込まれ、中心開口部１１０が広げられる。ワークピース１００が延伸されている間に、図１に示される実施形態と同様に、成形ローラ４０が半径方向外側領域１０４に作用して、このやり方で延伸間隙の方向への材料の意図的な流れを生じる。
【００６８】
図３はこの方法の実施形態を示し、ここではワークピース１００が半径方向内側領域１０２の延伸によって成形される前に、成形ローラ４０によって予備成形され、かつワークピース１００はダイ２０上でセンタリングされる。センタリングは、ワークピース１００をダイ２０の輪郭内に圧入することによって達成される。図示される実施例において、ワークピース１００の周辺領域はダイ２０内の環状の溝に圧入される。
【００６９】
ワークピース１００の半径方向外側領域１０４を予備的に成形することによって、ワークピース１００は半径方向にダイ２０に固定される。その結果、ダイ２０およびパンチ３０によってワークピース１００を延伸することを伴う次の再成形プロセスのステップの際に、外周の方向に沿って延在する領域１０４のプロファイルのおかげで、ワークピース１００の半径方向の範囲は変化しないままとなる。このことによって、ワークピース１００が延伸される際に特に強い延伸力が発生し、この延伸力は、延伸再成形の間に半径方向外側領域１０４に働く作用がなければ、センタリングの損失および／またはワークピース１００の破壊のかなりの危険性をもたらし得る。
【００７０】
図４は、ワークピースをダイ２０に固定するさらなる可能性を示す。図４に示される変形において、ダイ２０は、ワークピース１００が載せられている内側表面部分に対して角度を付けられた外側外周領域２６を有する。成形ローラ４０によって、ワークピース１００はダイ２０の外側外周領域２６に向けて強制され、ほぼリング形状の経路に沿って走るねじれを生じる。次いでワークピース１００は押下リング２８によって、ダイ２０と押下リング２８との間にワークピース１００がクランプされる状態で固定されてもよい。その後、ワークピース１００の半径方向内側領域１０２は上述と同様に延伸によって成形され、それと同時に成形ローラ４０が半径方向外側領域１０４に作用してそれを再成形する。
【００７１】
図４の下側の図面は、成形ローラ４０に加えて、ワークピース１００を軸方向に押し下げてワークピース１００または材料が持ち上がることを防ぐ抑制ローラ６６を示す。
【００７２】
図５は実質的に図１．ｂおよび図２．ｂの図面に対応しており、ここではパンチ３０が支持ローラ５４によって付加的に支持されている。支持ローラ５４は、パンチ３０に対して実質的に平行に回転するために装着され、パンチ３０の周辺表面を支える。いくつかの支持ローラ５４をパンチ３０の周りの周辺方向に分散させて配置することも可能である。
【００７３】
図６から図８は、外側領域１０４を再成形するときに、外向き方向の材料の流れを制限するか、防ぐか、および／または支持する可能性を示す。
【００７４】
図６は、成形ローラ４０の半径方向外側に配された圧力ローラ６８を示し、この圧力ローラはワークピース１００を半径方向内向きに圧する。このやり方で、材料の外向きの流れが妨げられ、かつ成形ローラ４０の効果によって、ほぼ排他的に半径方向内向きに起こる材料の流れが生じる。このため、ローラ６８によってもたらされる半径方向の移動の結果として材料の半径方向の流れを支持することが可能になる。ローラ６６および６７を対にして用いることによって、外側領域１０４における材料の軸方向の持ち上がりが防止または最小化される。
【００７５】
図７は、材料の外向きの流れを防ぐためにワークピース１００の周りに配された支持リング６０を示す。ワークピース１００の外側外周領域は、前記支持リング６０を圧迫する。
【００７６】
図８は圧力ローラ６８のさらなる実施形態を示し、これは図６に示される圧力ローラ６８とは異なり、ワークピース１００を軸方向に固定するか、および／または外側半径方向領域１０４を所望どおり厚くするために用いられ得るチャンバリングを示す。
【００７７】
図６および図８はさらに、ワークピース１００の上の抑制ローラ６６と、ワークピース１００の抑制ローラ６６とは反対側のダイ２０の横にあるカウンタローラ６７とを示す。さらに、ローラ６６および６７は領域１０４における軸方向の材料の流れを制限できる。
【００７８】
図９は、支持リング６０の実施形態を示す。この支持リング６０は、半径方向に動かされ得るような態様で配された複数のリング部分６２を含む。図９の対応する下側の図面に示されるとおり、リング部分６２を半径方向内向きに動かすことによって、ワークピース１００を固定または補強できる。
【００７９】
図１０は、ワークピース１００の半径方向外側領域１０４に定められた構造を導入する可能性を示す。このためにダイ２０は、たとえばワークピース１００の半径方向外側領域１０４に補剛材リブ、補強点、または歯車の歯などを成形するために、複数の構造構成要素を有する対応して定められた構造２５を自身の加圧表面２４上に含む。構造構成要素は原則として任意に配されてもよく、回転対称でない配置も可能である。
【００８０】
図１１から図１３は、ワークピース１００の半径方向内側領域１０２に輪郭またはプロファイルを成形する可能性を示す。図１１において、ダイ２０は、自身の取入れ開口部２２にプロファイルの形の定められた輪郭２３を有し、延伸動作の際にその中に材料が圧入されることによって、ワークピース１００のプロファイルまたは波形にされた軸方向部分が成形され得る。類似の態様で、図１２のパンチ３０は構造化された外側輪郭３３を有し、これによって構造化された領域がワークピース１００の軸方向部分に導入され得る。図１３に示されるとおり、ワークピース１００の軸方向部分に、たとえば多角形の輪郭１１８を成形することもできる。その後、成形ローラ４０によってもたらされる材料の積極的な動きによって、こうした輪郭の特に正確な成形が可能となり、かつワークピース１００の破裂が信頼性高く防止される。
【００８１】
図１４はこの方法の変形を示し、ここでは材料が延伸される間に平滑化される。このやり方で、ワークピース１００の延伸される領域または軸方向成形部分１０６における材料の厚さが好ましい値に低減され得る。平滑化リング５６は、ダイ２０の中に存在し、取入れ開口部２２をリング形状の態様で囲み、かつ取入れ開口部２２よりも小さい直径を有する平滑化部分を含む。図１４の左手側は、再成形プロセスの最初におけるこの方法の段階を示し、右手側は、延伸プロセスが完了したときのこの方法の段階を示す。
【００８２】
図１５は、シャフト１４またはオフプッシャがカウンタパンチとして設計された実施形態を示す。ワークピース１００をパンチ３０とオフプッシャまたはカウンタパンチとの間で延伸または加圧することによって、ワークピース１００の延伸領域において、フロア部分１１４が輪郭として成形されてもよい。このために、パンチ３０およびカウンタパンチの各々は、最終的に成形されるワークピース１００の輪郭に対応する軸方向の当接面を含む。
【００８３】
図１６から図２７は再成形プロセスのさらなるステップを示し、これらは特に、延伸プロセスが行われた後に行われてもよい。ここで図１６は、延伸プロセスの後にワークピース１００がダイ２０とパンチ３０との間に残り、パンチが引き抜かれたときの実施形態を示す。この場合には内側ローラの形である後成形ローラ７０を用いることによって、ワークピース１００の軸方向成形部分１０６が後成形されてもよく、特にその部分が平滑化されてもよい。これによって、軸方向成形部分１０６の内径が低減する。同時に、図示されるとおり、成形ローラ４０は、軸方向成形部分１０６により多くの材料を押し込むためにワークピース１００の半径方向外側領域１０４に作用し得る。
【００８４】
図１７は、ワークピース１００の軸方向成形部分１０６とは軸方向反対側に、第２の軸方向成形部分１０６を成形する可能性を示す。このために、延伸プロセスの後、ワークピース１００がダイ２０とパンチ３０との間の所定の位置に固定されている間に、好ましくは１つの成形ローラ４０ａ、４０ｂによって、さらなる材料が半径方向外側領域１０４から内向きに摺動されて、パンチ３０上で成形される。図１７に示されるとおり、パンチおよび／または成形ローラ４０ａ、４０ｂはチャンバリング３８を示してもよい。成形ローラ４０ａ、４０ｂは、原則として延伸プロセスの際に用いられるものと同じ成形ローラ４０であってもよい。
【００８５】
図１８および図１９は、この方法の柔軟性をさらに高め、かつ複雑な構成要素の製造を可能にするための摺動スリーブ７４の使用を示す。摺動スリーブ７４は、パンチ３０の周囲に環状の構成で配され、パンチ３０に対して軸方向に摺動することができる。延伸プロセスの間は、材料を延伸間隙に向けて半径方向内向きに効果的に移動させるために、成形ローラ４０がパンチ３０を圧迫するように動かされることを可能にするために、摺動スリーブ７４は後退させられ得る。図１９に示されるとおり、延伸プロセスの終わりに、摺動スリーブ７４はワークピース１００に向かってそれに接するように軸方向に動かされ、第２の軸方向部分に対するマンドレルを生成してもよい。ここで摺動スリーブ７４の半径方向の寸法は、基本的に大部分が任意に選択され得るため、異なる形のワークピース１００が製造され得る。
【００８６】
加えて、たとえば図２２に示されるものなどの複雑な構成要素を製造するために、複数の摺動スリーブを提供してそれらを順番に用いることも基本的に可能である。たとえば、最初に内側摺動スリーブを用い、その後にさらなる軸方向成形部分１０６を成形するために外側摺動スリーブを用いることが可能である。ダイ２０を複数の部品で設計するか、または図２０および図２１に示されるとおり、好ましくは少なくとも一部が摺動され得ることで、外側半径方向領域１０４におけるさらなる再成形を可能にすることによって、成形される構成要素に関する柔軟性をさらに高めることができる。
【００８７】
図２３および図２４は、ワークピース１００の外側領域の成形を可能にするためのさらなる後成形ステップを示す。ここでダイ２０および摺動スリーブ７４はマンドレルとして機能し、その周辺に対して材料が圧される。
【００８８】
図２５は、本発明の方法によって製造され得る複雑な構成要素を示す。複数のハブ部分を成形する目的のために、さまざまな摺動スリーブ７４が用いられる。
【００８９】
図２６は、延伸および同時に行われたフランジ部分１０８の再成形によるハブの製造に続く、ワークピース１００のハブのアプセット加工を示す。
【００９０】
図２７は、本発明の方法および本発明のデバイスによってワークピース１００を再成形することによって製造され得る構成要素のさらなる例を示す。
【００９１】
全体として、本発明の方法および本発明のデバイスは、特に円形のシート金属ブランク形状ワークピース１００の、特に柔軟かつ信頼性の高い再成形を可能にする。複雑な構成要素を、経済的かつ金属切断なしに製造できる。
【図１】
2015514588.tif 000003
【図２】
2015514588.tif 000004
【図３】
2015514588.tif 000005
【図４】
2015514588.tif 000006
【図５】
2015514588.tif 000007
【図６】
2015514588.tif 000008
【図７】
2015514588.tif 000009
【図８】
2015514588.tif 000010
【図９】
2015514588.tif 000011
【図１０】
2015514588.tif 000012
【図１１】
2015514588.tif 000013
【図１２】
2015514588.tif 000014
【図１３】
2015514588.tif 000015
【図１４】
2015514588.tif 000016
【図１５】
2015514588.tif 000017
【図１６】
2015514588.tif 000018
【図１７】
2015514588.tif 000019
【図１８】
2015514588.tif 000020
【図１９】
2015514588.tif 000021
【図２０】
2015514588.tif 000022
【図２１】
2015514588.tif 000023
【図２２】
2015514588.tif 000024
【図２３】
2015514588.tif 000025
【図２４】
2015514588.tif 000026
【図２５】
2015514588.tif 000027
【図２６】
2015514588.tif 000028
【図２７】
2015514588.tif 000029
【国際調査報告】
2015514588.tif 000030
2015514588.tif 000031
2015514588.tif 000032
2015514588.tif 000033
2015514588.tif 000034
2015514588.tif 000035